(57)【要約】分岐脂肪族アルケンを生成するための触媒が記載されている。この触媒は、第1列金属と、第3列金属、第4列金属またはランタニドのうちの少なくとも1つとを含む混合金属酸化物支持体上の触媒アルカリ金属またはアルカリ金属複合体を含み得る。この触媒は、50重量％未満の金属炭酸塩を有し得る。本発明の触媒を脂肪族アルファオレフィンと接触させることによって分岐脂肪族アルケンを生成する方法も記載されている。2021532078.tif 000010
2021532078.tif 000002
【特許請求の範囲】
【請求項１】
分岐脂肪族アルケンを生成するために、脂肪族アルファオレフィンを含む供給流を、支持されたアルカリ金属またはアルカリ金属複合体触媒と反応させる工程を含む、分岐脂肪族アルケンを生成する方法であって、
支持体が第1列金属と、第3列金属、第4列金属、またはランタニドのうちの少なくとも1つとを含む混合金属酸化物を含み、該触媒が50重量％未満の金属炭酸塩を有する、
前記方法。
【請求項２】
前記アルカリ金属が、ナトリウム（Na）、カリウム（K）、セシウム（Cs）、またはそれらの複合体もしくは混合物である、請求項1記載の方法。
【請求項３】
前記アルカリ金属がKであるか、または前記アルカリ金属複合体がNaKである、請求項2記載の方法。
【請求項４】
前記第3列金属酸化物が、スカンジウム（Sc）またはイットリウム（Y）、好ましくはYを含む、請求項1〜3のいずれか一項記載の方法。
【請求項５】
前記第4列金属酸化物が、チタン（Ti）、ジルコニウム（Zr）、ハフニウム（Hf）、またはそれらの組み合わせ、好ましくはZrを含む、請求項1〜4のいずれか一項記載の方法。
【請求項６】
前記ランタニド酸化物が、ランタン（La）、セリウム（Ce）、プロメチウム（Pm）、またはプラセオジム（Pr）、好ましくはLaを含む、請求項1〜5のいずれか一項記載の方法。
【請求項７】
前記第1列金属酸化物が、Na、K、またはCs、より好ましくはKを含む、請求項1〜6のいずれか一項記載の方法。
【請求項８】
触媒が、0.1〜10重量％、好ましくは1〜9重量％、より好ましくは3〜8重量％のアルカリ金属を含む、請求項1〜7のいずれか一項記載の方法。
【請求項９】
前記触媒が、イットリウム酸ナトリウム、ジルコン酸カリウム、またはそれらの混合物上に支持されたK金属である、請求項2〜8のいずれか一項記載の方法。
【請求項１０】
前記触媒が、イットリウム酸ナトリウム、ジルコン酸カリウム、またはそれらの混合物上に支持されたNaK金属複合体である、請求項2〜8のいずれか一項記載の方法。
【請求項１１】
前記支持体が、マクロポーラス、メソポーラス、もしくはミクロポーラス、またはそれらの組み合わせである、請求項1〜10のいずれか一項記載の方法。
【請求項１２】
前記触媒が、100〜600ミクロンの平均粒子直径、0.03〜0.30mL/gの平均細孔容積、またはその両方を有する、請求項1〜11のいずれか一項記載の方法。
【請求項１３】
前記脂肪族アルファオレフィンが、1〜5、好ましくは2〜4、より好ましくは3である炭素数を有する、請求項1〜12のいずれか一項記載の方法。
【請求項１４】
前記供給流がプロピレンを含む、請求項1〜13のいずれか一項記載の方法。
【請求項１５】
前記供給流が、エチレン、飽和炭化水素、またはその両方をさらに含む、請求項14記載の方法。
【請求項１６】
前記分岐脂肪族アルケンが、4〜10、好ましくは4〜8、より好ましくは6である炭素数、より好ましくは4-メチル-1-プロペンを有する、請求項1〜15のいずれか一項記載の方法。
【請求項１７】
反応圧力が5MPa〜10MPaである、反応温度が120〜200℃、より好ましくは140〜170℃である、もしくはその両方である、または液空間速度が0.1〜2h-1である、請求項1〜16のいずれか一項記載の方法。
【請求項１８】
前記反応が、加圧反応器を含む反応システムで実行される、請求項17記載の方法。
【請求項１９】
前記反応システムが2〜5つの反応器を並列に含み、該2〜5つの反応器のうちの少なくとも2つが異なる触媒活性レベルを有する触媒を有し、該2〜5つの反応器のうちの少なくとも1つが再生モードである、請求項18記載の方法。
【請求項２０】
前記反応システムが、直列の第1の反応器および第2の反応器と、該第1の反応器の下流かつ該第2の反応器の上流の分離塔とを含み、該分離塔が、該第2の反応器の入口流を生成するために前記分岐脂肪族アルケンおよびその異性体を該第1の反応器の流出物から取り出すように構成されている、請求項18記載の方法。
【請求項２１】
前記触媒が、ジルコン酸ナトリウム上のカリウム金属またはNaK複合体であり、前記分岐脂肪族アルケンの選択性が6時間後に少なくとも60％である、請求項17〜20のいずれか一項記載の方法。
【請求項２２】
前記触媒が、ジルコン酸カリウム上のNaK複合体であり、メチルペンテンに対する4-メチル-1-ペンテンの比率が少なくとも93％である、請求項21記載の方法。
【請求項２３】
分岐脂肪族アルケンを生成するための触媒であって、第1列金属と、第3列金属、第4列金属、ランタニドのうちの少なくとも1つとの混合金属酸化物を含む金属酸化物支持体上のカリウム（K）金属またはNaK金属複合体を含み、50重量％未満の金属炭酸塩を有する、前記触媒。
【発明の詳細な説明】
【技術分野】
【０００１】
関連出願の相互参照
この出願は、2018年7月11日に出願された米国仮出願第62/696,504号の優先権の恩典を主張し、これは参照によりその全体が本明細書に組み入れられる。
【０００２】
A. 発明の分野
本発明は、一般に、二量化反応を介して分岐脂肪族アルケンを生成する方法に関する。特に、本発明は、脂肪族アルファオレフィンを含む供給流を、支持されたアルカリ金属またはアルカリ金属複合体触媒と反応させて、分岐脂肪族アルケンを生成することに関する。触媒支持体には、第1列金属と、少なくとも1つの第3列金属、第4列金属、ランタニド金属、またはそれらの任意の組み合わせとを含む混合金属酸化物が含まれ得る。
【背景技術】
【０００３】
B. 関連技術の説明
α-オレフィンの二量化のための触媒が知られている。例えば、高い選択性でプロピレン（例えば、4-メチル-1-ペンテン）の二量化から生成される製品への工業的に実行可能な経路には、カリウム金属および炭酸カリウム、または特別に設計されたメタロセン触媒の使用が含まれる。そのような例の1つには、Drakeらの米国特許第4,774,215号（特許文献1）が含まれる。この特許は、金属酸化物対アルカリ金属炭酸塩が1:1〜1:10である任意の金属酸化物を伴うアルカリ金属炭酸塩支持体上に、アルカリ金属および分割ガラスを含む触媒について記載している。別の例では、Narbeshuberらの米国特許第6,262,325号（特許文献2）は、オレフィンまたはジオレフィンによるアルキル芳香族またはアルキル脂環式化合物の側鎖アルキル化またはアルケニル化のための触媒を記載している。特に、この特許は、Ti、Zr、Hf、またはTiZr酸化物材料上に配置された二価金属を含む支持体上にアルカリ金属を有する触媒を使用する。触媒のメチルペンテンに対する選択性は、40％未満であった。さらに別の例では、Hasselbringの米国特許第5,105,049号（特許文献3）は、アルカリ金属炭酸塩支持体上にアルカリ金属を含む二量化触媒を記載している。
【０００４】
炭酸塩触媒上のアルカリ金属は、メチルプロペンまたは芳香族化合物の側鎖反応に対して高い選択性を有するが、誘導時間がかなり長く（例えば、10時間以上）、使用中に構造的に劣化し得るという欠点がある。さらに、金属カリウムの使用は、支持体材料の性質を強く制限する可能性がある。カリウム金属は、多くの典型的な支持体に対して強い還元性および反応性がある（例えば、アルミナをアルミン酸カリウムに、シリカをケイ酸カリウムに変える）。
【先行技術文献】
【特許文献】
【０００５】
【特許文献１】米国特許第4,774,215号
【特許文献２】米国特許第6,262,325号
【特許文献３】米国特許第5,105,049号
【発明の概要】
【０００６】
より高い炭素数を有する炭化水素を生成するためのオレフィンの二量化（例えば、脂肪族アルファオレフィンの二量化による分岐脂肪族アルケンの生成）に使用される触媒に関連する問題の少なくともいくつかに対処する発見がなされた。この解決策は、脂肪族アルファオレフィンを分岐脂肪族アルケンに変換するために、混合金属酸化物支持体上に支持されたアルカリ金属を使用することを前提とする。混合金属酸化物は、第1列金属と、第3列金属、第4列金属、またはランタニド金属のうちの少なくとも1つとを含む。支持体は、50重量％未満の金属炭酸塩（例えば、0〜49重量％未満のK2CO3）を含む。
【０００７】
本発明の一局面では、分岐脂肪族アルケンを生成する方法が記載されている。方法は、脂肪族アルファオレフィン（例えば、炭素数が1〜5、2〜4、または約3のオレフィン）を含む供給流を、支持されたアルカリ金属またはアルカリ金属複合体触媒と反応させて、分岐脂肪族アルケン（例えば、4〜10、好ましくは4〜8、より好ましくは6である炭素数を有する分岐脂肪族アルケン、より好ましくは4-メチル-1-プロペン）を生成することを含み得る。供給流は、プロピレン、任意でエチレン、飽和炭化水素、またはそれらの混合物を含み得る。支持体材料は、第1列金属（例えば、ナトリウム（Na）、カリウム（K）、およびセシウム（Cs）、好ましくはK）と、少なくとも1つの第3列金属（例えば、スカンジウム（Sc）またはイットリウム（Y）、好ましくはY）、第4列金属（例えば、チタン（Ti）、ジルコニウム（Zr）、ハフニウム（Hf）、好ましくはZr）、またはランタニド酸化物（例えば、ランタン（La）、セリウム（Ce）、プロメチウム（Pm）、またはプラセオジム（Pr）、好ましくはLa）またはそれらの複合体とを含む混合金属酸化物を含み得る。支持体は、50重量％未満の金属炭酸塩を含み得る。アルカリ金属は、Na、K、Cs、またはそれらの複合体もしくは混合物であり得る。一例では、アルカリ金属はKである。別の例では、アルカリ金属は、NaK複合体またはアマルガムである。触媒は、0.1〜10重量％、好ましくは1〜9重量％、より好ましくは3〜8重量％、ならびにその間のすべての範囲および値のアルカリ金属を含み得る。場合によっては、触媒は、イットリウム酸ナトリウム、ジルコン酸カリウム、またはそれらの混合物上に支持されたK金属であり得る。別の例では、触媒は、イットリウム酸ナトリウム、ジルコン酸カリウム、またはそれらの混合物上に支持されたNaK金属複合体であり得る。支持体材料は、マクロポーラス（50ナノメートル（nm）を超える直径を有する細孔）、メソポーラス（2nm 50nmの直径を有する細孔）、もしくはミクロポーラス（2nm未満の直径を有する細孔）またはそれらの組み合わせであり得る。場合によっては、触媒は、100〜600ミクロンの平均粒子直径、0.03〜0.30mL/gの平均細孔容積、またはその両方を有する。反応条件には、温度、圧力、液空間速度（LHSV）、またはそれらの組み合わせが含まれ得る。反応温度は、120℃〜200℃、より好ましくは140℃〜170℃の範囲であり得る。反応圧力は、5MPa〜10MPaの範囲であり得る。LHSVの範囲は、0.1h-1〜2h-1の範囲であり得る。いくつかの態様では、二量化反応は、加圧反応器を含む反応システムで実施される。好ましくは、加圧反応器は、冷却ジャケットを備えた固定床反応器である。いくつかの局面において、反応システムは、2つ以上、好ましくは2〜5つの並列で動作する反応器を含むことができる。2つ以上の反応器内の触媒は、異なる活性レベルを有し得る。場合によっては、2つ以上の反応器のうちの少なくとも1つが再生モードであってもよく、このモードでは、触媒が再生されている間、反応器は分岐脂肪族アルケンを生成するために稼働中ではない。いくつかの態様では、反応システムは、直列で動作する第1の反応器および第2の反応器を含むことができ、第1の反応器の下流かつ第2の反応器の上流に配置された分離塔を含むことができる。分離塔は、第2の反応器の入口���を生成するために分岐脂肪族アルケンおよびその異性体を第1の反応器の流出物から取り出すように構成することができる。特定の例では、触媒は、ジルコン酸ナトリウム上のカリウム金属またはNaK複合体であり、分岐脂肪族アルケンの選択性は、6時間後に少なくとも92％であり得る。いくつかの態様において、触媒は、ジルコン酸カリウム上のNaK複合体であってもよく、分岐脂肪族アルケンの選択性は、少なくとも97％であり得る。
【０００８】
さらに別の例では、分岐脂肪族アルケンを生成するための触媒が記載されている。触媒は、第1列金属と、少なくとも第3列金属、第4列金属、ランタニド金属またはそれらの複合体との混合金属酸化物を含む金属酸化物支持体上にカリウム（K）金属またはNaK金属複合体を含むことができ、触媒は、50重量％未満の炭酸塩を有する。
【０００９】
本発明の他の態様は、本出願を通して論じられる。本発明の一局面に関して論じられた任意の態様は、本発明の他の局面にも適用され、逆もまた同様である。本明細書に記載の各態様は、本発明の他の局面に適用可能な本発明の態様であると理解される。本明細書で論じられる任意の態様は、本発明の任意の方法または組成物に関して実施することができ、逆もまた同様であると企図される。さらに、本発明の組成物およびキットを使用して、本発明の方法を達成することができる。
【００１０】
以下に、この明細書全体で使用される様々な用語および句の定義を示す。
【００１１】
脂肪族化合物は、芳香族化合物を除く、非環式または環式、飽和または不飽和の炭素基である。直鎖脂肪族基は、三級または四級炭素を含まない。分岐脂肪族基は、少なくとも1つの三級および/または四級炭素を含む。環式脂肪族基は、その構造に少なくとも1つの環を含む。多環式脂肪族基には、縮合、例えば、デカリン、および/またはスピロ、例えば、スピロ［5.5］ウンデカン、多環式基が含まれ得る。
【００１２】
「約（about）」または「約（approximately）」という用語は、当業者によって理解されるものに近いものとして定義される。1つの非限定的な態様において、この用語は、10％以内、好ましくは5％以内、より好ましくは1％以内、最も好ましくは0.5％以内であると定義される。
【００１３】
「重量％」、「体積％」、または「モル％」という用語は、それぞれ、成分を含む総重量、材料の総体積、または総モル数に基づいて、成分の重量パーセント、成分の体積パーセント、または成分のモルパーセントを指す。非限定的な例では、100グラムの材料中の10グラムの成分は、10重量％の成分である。
【００１４】
「実質的に」という用語およびその変化形は、10％以内、5％以内、1％以内、または0.5％以内の範囲を含むように定義される。
【００１５】
特許請求の範囲および/または明細書で使用される場合、「阻害する」または「低減する」または「防止する」または「回避する」という用語またはこれらの用語の任意の変化形は、所望の結果を達成するための測定可能な減少または完全な阻害を含む。
【００１６】
「有効」という用語は、その用語が明細書および/または特許請求の範囲で使用されるとき、所望の、期待される、または意図された結果を達成するのに適切であることを意味する。
【００１７】
特許請求の範囲または明細書において「含む（comprising）」、「含む（including）」、「含む（containing）」、または「有する（having）」という用語のいずれかと組み合わせて使用される場合、「1つ（a）」または「1つ（an）」という用語の使用は、「1つ（one）」を意味し得るが、「1つまたは複数（one or more）」、「少なくとも1つ」、「1つ以上（one or more than one）」の意味とも一致する。
【００１８】
「含む（comprising）」（および「含む（comprise）」、「含む（comprises）」などの「含む（comprising）」の任意の形式）、「有する（having）」（および「有する（have）」、「有する（has）」などの「有する（having）」の任意の形式）、「含む（including）」（および「含む（includes）」、「含む（include）」などの「含む（including）」の任意の形式）または「含む（containing）」（および「含む（contains）」、「含む（contain）」などの「含む（containing）」の任意の形式）は、包括的または制限がなく、追加の引用されていない要素もしくは方法段階を除外しない。
【００１９】
本発明の方法および触媒は、本明細書全体に開示される特定の成分、構成要素、組成物などを「含む」、「本質的になる」、または「からなる」ことができる。1つの非限定的な局面において、「本質的にからなる」という移行句に関して、本発明の触媒および方法の基本的かつ新規な特徴は、オレフィンの二量化（例えば、プロピレンから4-メチル-ペンテン（4M1P）へ）を触媒するそれらの能力である。
【００２０】
本発明の他の目的、特徴および利点は、以下の図、詳細な説明、および例から明らかになるであろう。しかしながら、図、詳細な説明、および例は、本発明の特定の態様を示しているが、例示としてのみ与えられており、限定することを意味するものではないことを理解されたい。さらに、本発明の精神および範囲内の変更および修正は、この詳細な説明から当業者に明らかになることが企図されている。さらなる態様では、特定の態様からの特徴は、他の態様からの特徴と組み合わせることができる。例えば、一態様からの特徴は、他の態様のいずれかからの特徴と組み合わせることができる。さらなる態様では、本明細書に記載の特定の態様に追加の特徴を追加することができる。
【図面の簡単な説明】
【００２１】
本発明の利点は、以下の詳細な説明の利点により、また、添付の図面を参照することにより、当業者に明らかになり得る。
【００２２】
【図１Ａ】図1A〜1Cは、本発明の方法を実行するためのシステムの概略図を示す。図1Aは、オレフィンの二量化を触媒するための触媒を含む単一の反応器を含むシステムの概略図を示す。
【図１Ｂ】図1A〜1Cは、本発明の方法を実行するためのシステムの概略図を示す。図1Bは、オレフィンの二量化を触媒するための触媒を含む2つの並列反応器を含むシステムの概略図を示す。
【図１Ｃ】図1A〜1Cは、本発明の方法を実行するためのシステムの概略図を示す。図1Cは、オレフィンの二量化を触媒するための触媒を含む2つの反応器であって、第1の反応器からの流出物中の未反応のオレフィンが第2の反応器に供給される2つの反応器を含むシステムの概略図を示す。
【図２】本発明のジルコン酸カリウム支持体材料のX線回折（XRD）である。
【図３】本発明のイットリウム酸ナトリウム支持体材料のXRDである。
【００２３】
本発明は、様々な修正および代替形態が可能であるが、その特定の態様は、例として図面に示されている。図面は一定の縮尺ではない場合がある。
【発明を実施するための形態】
【００２４】
発明の詳細な説明
二量化反応の支持体材料として炭酸塩を使用することに関連する問題の少なくともいくつかに対する解決策を提供する発見がなされた。この発見は、反応性オレフィンを含む供給流を、50重量％未満の炭酸塩材料を含む混合金属酸化物支持体上で触媒アルカリ金属と反応させるという考えを前提としている。そのような触媒の使用は、より効率的な触媒生成方法、改善された誘導時間（例えば、数時間ではなく数分）、および改善された構造特性（例えば、触媒が時間とともに崩壊または劣化しない）を提供する。支持体は、第1列金属酸化物と、第3列金属酸化物、第4列金属酸化物、ランタニド酸化物またはそれらの複合体のうちの少なくとも1つとを含み得る。プロピレンを二量化するために使用する場合、触媒は、4-メチル-1-ペンテンに対して少なくとも95％の選択性を有し得る。触媒は、マクロポーラス、メソポーラス、もしくはミクロポーラス、またはそれらの組み合わせであり得る。いくつかの態様では、触媒は、100〜600ミクロン、または
少なくとも100ミクロン、150ミクロン、200ミクロン、250ミクロン、300ミクロン、350ミクロン、400ミクロン、450ミクロン、500ミクロン、550ミクロン、および600ミクロン、
100ミクロン、150ミクロン、200ミクロン、250ミクロン、300ミクロン、350ミクロン、400ミクロン、450ミクロン、500ミクロン、550ミクロン、および600ミクロンと等しい、もしくは
100ミクロン、150ミクロン、200ミクロン、250ミクロン、300ミクロン、350ミクロン、400ミクロン、450ミクロン、500ミクロン、550ミクロン、および600ミクロンのうちのいずれか2つの間
の平均粒子直径を有し得る。触媒は、0.03〜0.30mL/g、または
少なくとも0.3mL/g、0.5mL/g、1mL/g、1.5mL/g、2mL/g、2.5mL/g、および3mL/g、
0.3mL/g、0.5mL/g、1mL/g、1.5mL/g、2mL/g、2.5mL/g、および3mL/gと等しい、もしくは
0.3mL/g、0.5mL/g、1mL/g、1.5mL/g、2mL/g、2.5mL/g、および3mL/gのうちのいずれか2つの間
の平均細孔容積を有し得る。
【００２５】
本発明のこれらおよび他の非限定的な局面は、以下の段落でさらに詳細に論じられる。
【００２６】
C. 触媒
1. 支持体材料
支持体材料は、第1列金属酸化物ならびに/または第3列金属酸化物、第4列金属酸化物、およびランタニド酸化物、もしくはそれらの混合物もしくは複合体を含む混合金属酸化物であり得る。第1列金属の非限定的な例には、Na、K、およびCsが含まれる。第3列、第4列、およびランタニドの非限定的な例には、スカンジウム（Sc）、イットリウム（Y）、チタン（Ti）、ジルコニウム（Zr）、ランタン（La）、セリウム（Ce）、プロメチウム（Pm）、またはプラセオジム（Pr）が含まれる。支持体はまた、炭酸水素塩（HCO3）および金属の炭酸塩を含み得る。炭酸塩の量は、0.0重量％〜最大49重量％、または
49重量％、40重量％、30重量％、20重量％、10重量％、5重量％、1重量％、0.5重量％、0.1重量％、および0.0重量％未満、
49重量％、40重量％、30重量％、20重量％、10重量％、5重量％、1重量％、0.5重量％、0.1重量％、および0.0重量％と等しい、もしくは
49重量％、40重量％、30重量％、20重量％、10重量％、5重量％、1重量％、0.5重量％、0.1重量％、および0.0重量％の間
であり、残りは酸化物材料（例えば、第1列、第3列、第4列、またはランタニド酸化物）である。場合によっては、調製された担体は、支持体を作製するために使用される金属前駆体（例えば、硝酸塩、炭酸塩など）を0.0〜35重量％含み得る。支持体材料の非限定的な例には、ジルコン酸カリウム、イットリウム酸カリウムなどが含まれる。ジルコン酸カリウムは、1つまたは複数の活性相を含み得る。活性相の非限定的な例には、K2Zr8O17（粉末回折ファイル（PDF）00-014-0021）、直方晶系K2ZrO3（PDF 00-018-1046）、六方晶系または直方晶系K2Zr2O5（PDF 00-020-0960）、正方晶系K2Zr3O7（PDF 00-020-0960）、六方晶系K4Zr11O24（PDF 00-030-1021）、三斜晶系K4ZrO4（PDF 00-031-1142）、および六方晶系K4Zr5O12（PDF 00-052-0353、PDF 01-071-1857）などが含まれる。理論に縛られることを望まないが、主結晶構造はK4Zr5O12に類似していると考えられ、K4Zr5O12は、立方八面体として配位されたカリウムイオンのペロブスカイト類似結晶構造を有し、ジルコニウムイオンが六方晶系の環として第3層と第4層との間に挿入されている。ジルコン酸カリウムの他の結晶構造も存在し得る（例えば、非限定的な実施例の段落の支持体の特性評価を参照）。
【００２７】
イットリウム酸ナトリウムは、1つまたは複数の相を含み得る。イットリウム酸ナトリウム相の非限定的な例には、立方晶系NaYO2（PDF 00-032-1203）、単斜晶系NaYO2（PDF 01-070-1422）、またはこれら2つの混合物が含まれる。非化学量論的イットリウム酸ナトリウムの場合、固体全体はイットリウム酸ナトリウム相でできた複合体であり、過剰な元素は酸化ナトリウムまたは酸化イットリウムの形をとることができる。
【００２８】
支持体材料は、公知の金属酸化物支持体合成方法論を使用して、または実施例に非限定的な様式で示されるように調製することができる。調製方法の非限定的な例には、共沈、固体化学、ゾルゲル化学、溶融塩化学、火炎噴霧熱分解、熱水噴霧および凍結乾燥、前駆体の含浸、またはそれらの組み合わせが含まれる。いくつかの態様では、支持体の調製方法は、水酸化ナトリウム、水酸化リチウム、水酸化アンモニウム、または炭酸塩もしくは炭酸水素塩などの沈殿剤を使用して、プロトン性溶媒中で金属前駆体（例えば、硝酸塩、塩化物、酢酸塩、炭酸塩、硫酸塩）を共沈させることであり得る。次に、得られた固体を濾過し、乾燥させ、所定の温度でか焼することができる。別の態様では、支持体材料は、固体化学方法論を使用して調製することができる。この方法論には、金属酸化物、金属炭酸塩、および/または金属炭酸水素塩の固体粉末を高エネルギーで、所定の時間、摩砕または粉砕することが含まれ得る。次に、得られた固体を所定の温度にか焼することができる。別の調製方法には、ゾルゲル化学が含まれ得る。ゾルゲル化学には、金属前駆体（例えば、硝酸塩、塩化物、酢酸塩、炭酸塩、硫酸塩）をプロトン性溶媒に溶解し、最初の段階で塩を有機化合物（例えば、カルボン酸、またはアミン）と反応させて有機金属錯体を形成することが含まれ得る。有機金属錯体を加熱して、重合型配位を促進し、溶媒を蒸発させることができる。次に、得られたゲルを乾燥させ、所定の温度にか焼することができる。溶融塩法を使用して、支持体材料を調製することもできる。この方法では、第3列および/もしくは第4列金属硝酸塩ならびに/またはランタニドを周期表の第1列の金属亜硝酸塩と混合することができる。両方の固体間の反応は、高い発熱を伴う反応を生成することができ、これは、所望の混合金属酸化物を作り出すことができる溶融状態をもたらす。いくつかの態様では、支持体材料は、支持体材料を調製するために使用される最大60重量％の前駆体を含み得る。
【００２９】
上記の方法論では、か焼温度は、600℃〜1200℃、800℃〜1100℃の範囲、または
少なくとも600℃、650℃、700℃、750℃、800℃、850℃、900℃、950℃、1000℃、1050℃、1100℃、1150℃、および1200℃、
600℃、650℃、700℃、750℃、800℃、850℃、900℃、950℃、1000℃、1050℃、1100℃、1150℃、および1200℃と等しい、もしくは
600℃、650℃、700℃、750℃、800℃、850℃、900℃、950℃、1000℃、1050℃、1100℃、1150℃、および1200℃のうちのいずれか2つの間
であり得る。
【００３０】
支持体材料は、様々な形態（例えば、錠剤、葉、球など）に成形することができる。例として、支持体は、公知の打錠方法を使用して直接圧縮することにより、円筒形の錠剤（開いたまたは閉じた）に成形することができる。支持体材料は、結合剤（例えば、ステアリン酸）および/または潤滑剤（例えば、グラファイト）と混合することができる。他の態様では、支持体材料は、押出成形技術を使用して、三葉または四葉の形態に成形することができる。例として、担体を溶媒（例えば、水またはアルコール）、結合剤（例えば、デンプン、セルロースなど）、界面活性剤と混合して、押出機のダイを通って自由に流動できるペーストを形成することができる。
【００３１】
2. 触媒金属
触媒は、触媒アルカリ金属またはその複合体を含むことができる。アルカリ金属の非限定的な例には、ナトリウム（Na）、カリウム（K）、ルビジウム（Rb）、およびセシウム（Cs）が含まれる。アルカリ金属複合体の非限定的な例には、NaK、NaCs、NaRb、KRb、KCs、およびRbCsが含まれる。いくつかの態様では、触媒アルカリ金属は、KまたはNaK複合体である。Na23K77-共晶は商業的供給源から入手することができる。
【００３２】
本発明の触媒は、最大10重量％の前記金属を含むことができ、これは、0.01重量％〜10重量％、もしくは0.3重量％〜3重量％、およびすべての重量％、または
少なくとも0.01重量％、0.5重量％、1重量％、1.5重量％、2重量％、2.5重量％、3重量％、3.5重量％、4重量％、4.5重量％、5重量％、5.5重量％、6重量％、6.5重量％、7重量％、7.5重量％、8重量％、8.5重量％、9重量％、9.5重量％、および10重量％、
0.01重量％、0.5重量％、1重量％、1.5重量％、2重量％、2.5重量％、3重量％、3.5重量％、4重量％、4.5重量％、5重量％、5.5重量％、6重量％、6.5重量％、7重量％、7.5重量％、8重量％、8.5重量％、9重量％、9.5重量％、および10重量％と等しい、もしくは
0.01重量％、0.5重量％、1重量％、1.5重量％、2重量％、2.5重量％、3重量％、3.5重量％、4重量％、4.5重量％、5重量％、5.5重量％、6重量％、6.5重量％、7重量％、7.5重量％、8重量％、8.5重量％、9重量％、9.5重量％、および10重量％のうちのいずれか2つの間
である。
【００３３】
溶液含浸または溶融状態含浸方法論を使用して、または実施例に非限定的な様式で示されるように、触媒金属を、支持体材料と組み合わせることができる。溶液含浸では、アルカリ金属前駆体（例えば、硝酸塩、炭酸塩、硫酸塩、塩化物塩）を、乾式（溶媒なし）または湿式（溶媒あり）技術を使用して支持体材料に含浸させることができる。得られた固体は、乾燥させ、所定の温度にか焼することができる。本発明の態様では、触媒金属は、化学蒸着（MOCVD）を介して支持体材料上にコーティングすることができる。反応の前に、か焼中にいくらかの酸化が起こるので、触媒金属が金属状態にあることを確実にするために、触媒を水素下にさらすことができる。溶融状態含浸では、アルカリ金属またはその混合物は、25℃〜125℃、もしくは50℃〜100℃、または
少なくとも25℃、30℃、35℃、40℃、45℃、50℃、55℃、60℃、65℃、70℃、75℃、80℃、85℃、90℃、95℃、100℃、105℃、110℃、115℃、120℃、および125℃、
25℃、30℃、35℃、40℃、45℃、50℃、55℃、60℃、65℃、70℃、75℃、80℃、85℃、90℃、95℃、100℃、105℃、110℃、115℃、120℃、および125℃と等しい、もしくは
25℃、30℃、35℃、40℃、45℃、50℃、55℃、60℃、65℃、70℃、75℃、80℃、85℃、90℃、95℃、100℃、105℃、110℃、115℃、120℃、および125℃のうちのいずれか2つの間
の温度で溶融状態に加熱することができる。次に、溶融金属を、移動中の成形された担体に添加して、支持体上に溶融金属の均一な分散を提供することができる。
【００３４】
D. 分岐脂肪族アルケンの生成方法
分岐脂肪族アルケン（例えば、4-メチル-1-ペンテン）の生成に十分な条件には、温度、時間、脂肪族アルファオレフィン濃度、空間速度、および圧力が含まれる。分岐脂肪族アルケンの生成の温度範囲は、約120℃〜200℃、もしくは140℃〜170℃の範囲、または
少なくとも120℃、130℃、140℃、150℃、160℃、170℃、180℃、190℃、および200℃、
120℃、130℃、140℃、150℃、160℃、170℃、180℃、190℃、および200℃と等しい、もしくは
120℃、130℃、140℃、150℃、160℃、170℃、180℃、190℃、および200℃の間
であり得る。反応物供給物の液空間速度（LHSV）は、0.1h-1より速いか、または0.1〜2h-1であり得る。脂肪族アルファオレフィンの変換は、5MPa〜10MPa、または
少なくとも5MPa、6MPa、7MPa、8MPa、9MPa、および10MPa、
5MPa、6MPa、7MPa、8MPa、9MPa、および10MPaと等しい、もしくは
5MPa、6MPa、7MPa、8MPa、9MPa、および10MPaのうちのいずれか2つの間
の圧力で実施することができる。分岐脂肪族アルケンの生成の条件は、反応器の種類に基づいて変えてもよい。
【００３５】
本明細書に開示される方法およびシステムの反応は、固定床プロセスまたは反応器、プラグフロー反応器、循環触媒床プロセスもしくは反応器、またはバッチ反応器で起こり得る。この方法およびシステムは、生成された分岐脂肪族アルケンを使用して石油化学製品またはポリマーを生成するとともに、生成された分岐脂肪族アルケン製品を収集または貯蔵することをさらに含み得る。
【００３６】
図1Aを参照すると、本発明の混合金属酸化物に支持された触媒アルカリ金属触媒を用いて脂肪族アルファオレフィンを分岐脂肪族アルケンに変換するために使用することができるシステム100が示されている。システム100は、脂肪族アルファオレフィンおよび任意のエチレンを含む供給源12、第1の反応器13、流出物分離塔14、および生成物精製分留塔15を含み得る。システム100は、再生モードまたは待機モードにある1つまたは複数の待機反応器19をさらに含んでもよく、待機反応器19において、待機反応器19の触媒が再生され、一方、第1の反応器13は脂肪族アルファオレフィンを分岐脂肪族アルケンに変換するために稼働している。供給源12は、反応器の入口（図示せず）を介して第1の反応器13と流体連通され得る。脂肪族アルファオレフィン源は、第1の反応器13に入る脂肪族アルファオレフィン供給物の量を調節するように構成することができる。
【００３７】
供給流の脂肪族アルファオレフィン（例えば、炭素数が1〜5、2〜4、または約3のオレフィン）は、他のプロセスユニットおよび/または商業的供給源から入手することができる。脂肪族アルファオレフィン供給流は、少なくとも50体積％、または82体積％〜95体積％、または88体積％〜92体積％、または50体積％、51体積％、52体積％、53体積％、54体積％、55体積％、56体積％、57体積％、58体積％、59体積％、60体積％、61体積％、62体積％、63体積％、64体積％、65体積％、66体積％、67体積％、68体積％、69体積％、70体積％、71体積％、72体積％、73体積％、74体積％、75体積％、76体積％、77体積％、78体積％、79体積％、80体積％、81体積％、82体積％、83体積％、84体積％、85体積％、86体積％、87体積％、88体積％、89体積％、90体積％、91体積％、92体積％、93体積％、94体積％、95体積％、またはそれらの間の任意の値もしくは範囲の脂肪族アルファオレフィンを含むことができ、残りは、エチレン、飽和炭化水素、不活性ガス、またはそれらの組み合わせである。不活性ガスには、窒素、ヘリウム、アルゴン、またはそれらの組み合わせが含まれる。いくつかの態様では、供給流は、プロピレン、およびエチレンおよび/または飽和炭化水素の混合物であり、残りは不活性ガスである。
【００３８】
第1の反応器13および/または待機反応器19は、本発明の混合金属酸化物に支持された触媒アルカリ金属触媒18を有する反応ゾーン16を含み得る。使用される供給源12および触媒18中の脂肪族アルファオレフィンの量は、システム100によって生成される所与の量の生成物を達成するために、必要に応じて変更することができる。使用され得る反応器の非限定的な例には、固定床反応器、流動床反応器、バブリング床反応器、スラリー反応器、回転キルン反応器、プラグフロー反応器、または2つ以上の反応器が使用される場合にはそれらの任意の組み合わせが含まれる。循環触媒床反応器は、連続プロセスで使用済み/不活性化触媒の再生を可能にすることができる。第1の反応器13は、不活性ガスでフラッシュして、微量の水および空気を除去することができる。触媒18は、水素源（例えば、水素およびアルゴンのガス流）を、所望の温度（例えば、150〜350℃）で触媒上に流すことによって活性化することができる。脂肪族アルファオレフィンと触媒との接触によって、オレフィンの二量化が促進され、流出物流20が生成され得る。流出物流20は、反応ゾーン16で生成される分岐脂肪族アルケン生成物などの二量化生成物を含み得る。他の生成物には、ヘキサン、分岐C6炭化水素、分岐または線状C9炭化水素、分岐または線状C12炭化水素が含まれ得る。反応の副生成物は、供給流の組成に応じて変化する可能性がある。流出物流20は、未反応の脂肪族アルファオレフィンをさらに含み得る。流出物流20は、反応器13を出て、流出物分離塔14に入ることができる。流出物分離塔14は、流出物流20を分離して、未反応の脂肪族アルファオレフィンを含む上部流21と、二量化生成物（例えば、分岐脂肪族アルケン）およびその異性体を含む底部流22とを形成するように構成することができる。上部流21は、主に未反応の脂肪族アルファオレフィンを含む再循環流23と、パージ流24とに分割され得る。再循環流23は、供給源12とさらに組み合わされて、組み合わされた供給流27を形成することができ、続いて、第1の反応器13に流入する。底部流22を精製分留塔15でさらに分留して、主に分岐脂肪族アルケン（例えば、4M1P）を含む二量化生成物を含む生成物流25と、主に二量化生成物の1つまたは複数の異性体を含む異性体流26とを形成することができる。
【００３９】
第1の反応器13および待機反応器19は、加圧反応器であり得る。第1の反応器13および待機反応器は、1つまたは複数の加熱および/または冷却装置（例えば、断熱材、電気ヒータ、壁のジャケット付き熱交換器）またはコントローラ（例えば、コンピュータ、フローバルブ、自動値など）を含むことができ、これらは、反応物の流れ、反応温度および/または反応混合物の圧力を制御するために必要である。加熱および/または冷却装置は、冷却媒体として加圧水および/または有機化合物を使用することができる。1つの反応器のみが示されているが、複数の反応器を1つのユニットに収容することも、複数の反応器を1つの伝熱ユニットに収容することもできることを理解されたい。
【００４０】
図1Bを参照すると、本発明の混合金属酸化物に支持された触媒アルカリ金属触媒を用いて脂肪族アルファオレフィンを分岐脂肪族アルケンに変換するために使用することができるシステム200が示されている。本発明の態様では、システム200は、システム100のすべてのユニットおよび流れを含み、第1の反応器13と並列構成で動作する第2の反応器28をさらに含む。システム200において、組み合わされた供給流27は、第1の反応器13の入口に供給される第1の供給流29と、第2の反応器28の入口に供給される第2の供給流30とに分割され得る。第2の反応器28は、第1の反応器13と同じまたは実質的に同じ触媒を含み得る。いくつかの局面において、第1の反応器13の触媒および第2の反応器28の触媒は、異なるレベルの触媒活性を有することができる。例えば、第1の反応器13が新しい触媒を含み、第2の反応器28が部分的に不活性化された触媒を含んでもよい。第1の反応器13からの第1の流出物流31と、第2の反応器28からの第2の流出物流32とを組み合わせて、流出物流20を形成することができ、これは、図1Bに示されるように、流出物分離塔14に流入する。本発明の態様では、システム200は、並列構成で、2つより多い反応器（図示せず）、好ましくは2〜5つの反応器を含み得る。2つより多い反応器の触媒活性レベルは、異なる可能性がある。各反応器の触媒活性レベルは、新しい触媒の30〜100％の範囲、ならびに30〜40％、40〜50％、50〜60％、60〜70％、70〜80％、80〜90％、および90〜100％の範囲を含むそれらの間のすべての範囲および値であり得る。本発明の態様では、2つ以上の反応器は、等量または異なる量の触媒を含み得る。2つ以上の反応器間の触媒量比は、10〜100％の範囲、ならびに10〜20％、20〜30％、30〜40％、40〜50％、50〜60％、60〜70％、70〜80％、80〜90％、および90〜100％の範囲を含むそれらの間のすべての範囲および値であり得る。図1Aに示されるようなシステム100と比較して、システム200は、生産性の変動が少なく、したがって塔運転の変動が少ないという利点を有する。
【００４１】
図1Cを参照すると、本発明の混合金属酸化物に支持された触媒アルカリ金属触媒を用いて脂肪族アルファオレフィンを分岐脂肪族アルケンに変換するために使用することができるシステム300が示されている。システム300は、システム100のすべてのユニットおよび流れを含むことができ、（i）第1の反応器13の下流に位置する第3の反応器33、ならびに（ii）第1の反応器13の下流かつ第3の反応器33の上流に位置する中間分離塔34をさらに含むことができる。本発明の態様によれば、供給流27は、第1の反応器13に流入する第1の反応器供給流44とF分割流35とに分割され得る。本発明の態様において、第1の反応器13の第1の反応器流出物流36は、中間分離塔34に流入することができ、中間分離塔34は、第1の反応器流出物流36を、（a）未反応脂肪族アルファオレフィンを含む第1の上部流37と、（b）二量化生成物およびその異性体を含む第1の底部流38とに分離するように構成されている。第1の上部流37は、F分割流35と組み合わされて、第3の反応器供給流39を形成することができ、これは、第3の反応器33に流入する。本発明の態様では、第1の反応器13および第3の反応器33は、本発明の混合金属酸化物に支持された触媒アルカリ金属の同じ触媒を含む。第1の反応器13および第3の反応器33は、同じまたは実質的に同じであり得る。第3の反応器33は、第3の反応器供給流39の脂肪族アルファオレフィンを分岐脂肪族アルケンに変換するように構成することができる。本発明の態様では、第3の反応器33からの第3の反応器流出物流40は、流出物分離塔14で分離されて、未反応脂肪族アルファオレフィンを含む上部流21と、二量化生成物（例えば、分岐脂肪族アルケン）およびその異性体を含む底部流22とを形成する。システム100と同様に、システム300において、上部流21は、主に未反応の脂肪族アルファオレフィンを含む再循環流23と、パージ流24とに分割され得る。再循環流23は、供給源12とさらに組み合わされて、組み合わされた供給流27を形成することができる。底部流22は、第1の底部流38と組み合わされて、分留塔供給流41を形成することができる。分留塔供給流41を精製分留塔15で分離して、主に分岐脂肪族アルケン（例えば、4M1P）を含む二量化生成物を含む生成物流25と、主に二量化生成物の1つまたは複数の異性体を含む異性体流26とを形成することができる。本発明の態様によれば、システム300は、供給流27が第1の反応器13に直接流入し、第1の反応器13および第3の反応器33が直列構成であるように、F分割流35を含まなくてもよい。本発明の態様では、システム300は、2つの隣接する反応器の間に配置された分離塔と直列の2つ以上の反応器を含むことができる。2つの最も近い反応器間の各分離塔は、次の反応器に供給される未反応の脂肪族アルファオレフィンが希釈されないように、分離塔の上流に位置する反応器の流出物流から二量化生成物およびその異性体を除去するように構成することができる。2つの最も近い反応器の間に配置された分離塔は、分離塔の下流の反応器の供給流から二量化生成物およびその異性体を取り出すことにより、分岐脂肪族アルケン（例えば、4M1P）を含む標的二量化生成物のさらなる異性化を防ぐことができる。直列の2つ以上の反応器を含むシステム300は、図1Aに示されるシステム100と比較して、分岐脂肪族アルケン（例えば、4M1P）を��む標的二量化生成物の全体的な生産性を高める能力があり得る。
【実施例】
【００４２】
本発明は、特定の例としてより詳細に説明される。以下の実施例は、例示のみを目的として提供されており、いかなる様式でも本発明を限定することを意図するものではない。当業者であれば、本質的に同じ結果をもたらすように変更または修正することができる様々な重要ではないパラメータが容易に認識されよう。
【００４３】
実施例1
（ジルコン酸カリウム支持体の合成）
ジルコン酸カリウム材料は、固体状態法を使用して合成した。サンプルは、適切な化学量論比を使用して、所望の組成物を生成することによって調製した。20gのK5ZrO4.5を調製するための代表的な手順を提供する。KおよびZrの前駆体であるK2CO3（19.45g）とZrO2（6.87g）とを混合し、乳鉢と乳棒で粉砕した。混合した材料をマッフル炉に入れ、5℃/分の上昇速度で1050℃に12時間加熱した。その後、得られた材料を同じ傾きの速度を使用して冷却した。冷却した材料を粉砕し、再び加熱し、3回繰り返した。他の組成物は、加熱温度および浸漬時間を変えて同じ方法で作製した。得られた粉末混合物は、純粋なジルコン酸カリウム、または前駆体からの他の相の痕跡が存在する単一または複数のジルコン酸カリウム相からなる多相系を有するものとして特徴付けた。
【００４４】
このプロセスで使用した酸化ジルコニウム（ZrO2）の出発前駆体は、単斜晶系の結晶構造を有していた。炭酸カリウム（K4C2O6）相前駆体は、六方晶系構造または単斜晶系構造のいずれかで使用することができる。六方晶系構造を使用し、その各々は対応する空間群を有していた。か焼後、前駆体の約5重量％が存在した。
【００４５】
ジルコン酸カリウム相は、PANalytical Empyrean回折計（Malvern Panalytical社、英国）を使用したX線回折（XRD）によって特徴付けた。試料は、°5＜°2θ＜°100の範囲で使用される通常のサンプルホルダー上で室温25℃でスキャンした。ステップサイズは°0.0130、固定発散スリットはスリットサイズが°0.2177であった。使用されるアノード材料は銅であり、一般的な発電機の設定は40mA、45kVである。図2は、実施例1の手順を使用して作製されたジルコン酸カリウム担体のXRDパターンを示す。以下の相、三斜晶系のK4ZrO4（PDF 00-031-1142）と、KZrOおよびK5ZrOxでは六方晶系とが検出された。
【００４６】
主な予測されるジルコン酸カリウム相は、K4Zr5O12と同様の結晶構造を有すると考えられており、K4Zr5O12は、文献によれば、立方八面体として配位されたカリウムイオンのペロブスカイト類似結晶構造を有し、ジルコニウムイオンが六方晶系の環として第3層と第4層との間に挿入されている。
【００４７】
実施例2
（イットリウム酸ナトリウム支持体材料の合成）
イットリウム酸ナトリウム材料は、共沈法を使用して合成した。硝酸イットリウム（Y（NO3）3.6H2O、13.31 g）の出発前駆体を、最小量の水（20mL）に溶解した。対応する量の炭酸ナトリウム（Na2CO3、3.72g）を溶液に加えた。溶液を70℃に加熱した。水が蒸発するにつれて、共沈が起こった。固体を回収し、乾燥させた後、イットリウム酸ナトリウムの結晶構造が形成されるまで1050℃でか焼した。粉末をふるいにかけて、粒径が100〜300ミクロンの粉末を得ることができる。
【００４８】
得られた粉末混合物は、XRDによって、純粋なイットリウム酸ナトリウム、または前駆体からの他の相が存在する単一のイットリウム酸ナトリウム相からなる多相系を有するものとして特徴付けた。生成されたイットリウム酸ナトリウムには、立方晶系NaYO2（PDF 00-032-1203）相が含まれていた。非化学量論的イットリウム酸ナトリウムの場合、固体全体は、イットリウム酸ナトリウム相と、酸化ナトリウムまたは酸化イットリウムと見なされる過剰な元素とからできた複合体である。図3は、NaYOxおよびNa3YOxのXRDパターンを示す。
【００４９】
実施例3
（イットリウム酸ナトリウム支持体材料上での金属ナトリウムの合成）
粒径が100〜300ミクロンの実施例2のイットリウム酸ナトリウム支持体（10g）材料を容器に入れた。容器を不活性ガスでフラッシュして、微量の水および空気を除去した。密閉容器を2時間撹拌しながら300℃に加熱した。次に、温度を200℃に設定し、カリウム金属（触媒の総重量で5重量％）を容器に導入した。得られた混合物を1時間撹拌して、溶融金属を支持体材料上に均一に分布させた。
【００５０】
実施例4
（ジルコン酸カリウム支持体材料上での金属ナトリウムまたはNaKの合成）
ジルコン酸カリウム（49g、実施例1）をブレンダーでグラファイト（触媒の総重量に基づいて2重量％）と混合して、3x3ミリメートルの錠剤に打錠する前に添加剤が均一に分布するようにした。得られた錠剤は、使用される粒径の関数として、200〜400daNの半径方向および軸方向の機械的強度と、1立方センチメートルあたり1グラム〜1立方センチメートルあたり4グラムの密度とを示した。調製したままの錠剤（重量で約10g）を容器に入れ、不活性ガスでフラッシュして水および酸素を除去した。容器を撹拌し、300℃に2時間加熱した。プロセスの最初の段階で生成された微粒子は、容器から除去した。容器を再び200℃で撹拌し、カリウム金属またはカリウムおよびナトリウム金属（触媒の総重量に基づいて5重量％）を導入した。得られた混合物を1時間撹拌下に保ち、ジルコン酸カリウム錠剤上に溶融金属が均一に分布することを確実にした。
【００５１】
実施例5
（プロピレンからの分岐脂肪族アルケンの合成-バッチ反応器）
オートクレーブに実施例3の触媒（2g）または比較例サンプルのK2CO3および撹拌棒を配置した。反応器を閉じ、重量を記録した。反応器を0℃に冷却し、天秤に置き、元の重量（17g）の8.5倍の重量増加が達成されるまで、プロピレンを反応器に凝縮させた。続いて、重量の増加が元の重量（17g）の正確に8.5倍になるまで、反応器を注意深く排気した。次に、反応器を油浴に入れ、撹拌しながら150℃に維持した。ガスマニホールドをオートクレーブのヘッドバルブに接続して、2つの連続する減圧段階によるサンプリングを可能にした。サンプル（0.2mLの生成物）を一定の時間間隔で取り出し、GCで分析した。24時間後、反応器の最終重量を記録し、反応器を0℃に冷却し、注意深く減圧した。収量を決定するために最終重量を記録した。液体生成物と使用済み触媒とを濾過により分離した（必要に応じてヘプタンで希釈した）。液体はGC-MS（Agilent 5977A-MSD/DB1カラムおよびFID検出器を搭載（Agilent Technologies社、USA））で分析し、固体はXRDで分析した。結果を表1に示す。4-メチル-1-ペンテン（4M1P）の選択性は、次式:
2021532078.tif 000003
を使用して計算した。
【００５２】
【表１】
2021532078.tif 000004
【００５３】
実施例6
（プロピレンからの分岐脂肪族アルケンの合成-プラグフロー反応器）
実施例4の触媒の成形触媒または比較例の触媒K2CO3約4gを不活性雰囲気下で反応器に入れた。次に、反応器をガス供給セクションに接続し、温度制御を確実にするために炉内に配置した。システム全体を不活性ガスでフラッシュして、微量の水および空気を確実に除去した。次に、75バール（7.5MPa）でプロピレンを使用して、145〜165℃の温度および0.2〜1h-1のLHSVで反応を実施した。圧力は背圧調節システムによって制御し、出口ガス組成はガスクロマトグラフィーによって継続的に分析した。結果を表2に示す。C6は、線状および分岐C6炭化水素の総量を指す。変換は、次式:
2021532078.tif 000005
を使用して決定した。
【００５４】
【表２】
2021532078.tif 000006
【００５５】
データから、アルカリ金属と、第3列、第4列、またはランタニド金属の少なくとも1つとを含む混合酸化物支持体上の触媒活性アルカリ金属が、脂肪族アルファオレフィン（例えば、プロピレン）の分岐脂肪族アルケン（例えば、4-メチル-1-ペンテン）への変換を効果的に触媒できることが明らかになった。具体的には、xが混合金属酸化物の価と釣り合う場合、K5ZrOx上のKまたはNaK複合体7重量％は、炭酸カリウムと同様の変換率、および炭酸カリウムと同様からより高い選択性で、4-メチル-1-ペンテンを生成するため、炭酸塩触媒に関連する問題（例えば、触媒の構造的崩壊）の技術的解決策がもたらされる。
【００５６】
実施例7
（単一反応器システムにおける分岐脂肪族アルケンの合成）
シミュレーションは、図1Aに示す反応システムについて、ASPEN（商標）Plus（バージョン10）で実行した。反応器内の反応速度論は、実験室規模の単一反応器4M1P生成システムで実行された実験から得た。シミュレーションは、分離装置（例えば、図1Aの流出物分離塔14および生成物精製分留塔15）のパラメータを調整することによって達成された、生成物流（図1Aにおいて生成物流25と表示される）において99.0モル％の4M1Pを生成するように設定した。図1Aに示されるような反応システムの各流れの組成、流量、および条件（温度および圧力）を表3に示す。C3H6の全体的な変換率は50.8％であった。4M1Pの選択性は89.9％であった。システムの生成物流量は6.42トン/時であった。
【００５７】
【表３】
2021532078.tif 000007
【００５８】
実施例8
（2つの並列反応器を含むシステムでの分岐脂肪族アルケンの合成）
シミュレーションは、図1Bに示す反応システムについて、ASPEN（商標）Plus（バージョン10）で実行した。反応システムの反応器内の反応速度論は、実験室規模の単一反応器4M1P生成システムで実行された実験から得た。シミュレーションは、分離装置（例えば、図1Bの流出物分離塔14および生成物精製分留塔15）のパラメータを調整することによって達成された、生成物流（図1Bにおいて生成物流25と表示される）において99.0モル％の4M1Pを生成するように設定した。図1Bに示されるような反応システムの各流れの組成、流量、および条件（温度および圧力）を表4に示す。第1の反応器（図1Bにおいて第1の反応器13と表示される）および第2の反応器（図1Bにおいて第2の反応器28と表示される）における変換率は、それぞれ46.6％および40.3％であった。C3H6の全体的な変換率は43.4％であった。第1の反応器および第2の反応器における4M1Pの選択性は、それぞれ、90.1％および90.5％であった。4M1Pの全体的な選択性は90.3％であった。システムの生成物流量は6.38トン/時であった。
【００５９】
【表４】
2021532078.tif 000008
【００６０】
実施例9
（2つの直列反応器を含むシステムでの分岐脂肪族アルケンの合成）
シミュレーションは、図1Cに示す反応システムについて、ASPEN（商標）Plus（バージョン10）で実行した。反応システムの反応器内の反応速度論は、実験室規模の単一反応器4M1P生成システムで実行された実験から得た。シミュレーションは、分離装置（例えば、図1Cの流出物分離塔14および生成物精製分留塔15）のパラメータを調整することによって達成された、生成物流（図1Cにおいて生成物流25と表示される）において99.0モル％の4M1Pを生成するように設定した。図1Cに示されるような反応システムの各流れの組成、流量、および条件（温度および圧力）を表5に示す。第1の反応器（図1Cにおいて第1の反応器13と表示される）および第3の反応器（図1Cにおいて第3の反応器33と表示される）における変換率は、それぞれ48.9％および47.3％であった。C3H6の全体的な変換率は64.3％であった。第1の反応器および第3の反応器における4M1Pの選択性は、それぞれ、90.1％および90.4％であった。4M1Pの全体的な選択性は90.2％であった。システムの生成物流量は6.38トン/時であった。
【００６１】
本明細書に記載のシステムおよびプロセスはまた、図示されていない、化学処理の当業者に知られている様々な装置を含み得る。例えば、一部のコントローラ、配管、コンピュータ、バルブ、ポンプ、ヒータ、熱電対、圧力インジケータ、ミキサー、熱交換器などは示されていない場合がある。
【００６２】
本発明の文脈において、少なくとも以下の23の態様が示される。
態様1は、分岐脂肪族アルケンを生成する方法である。この方法は、分岐脂肪族アルケンを生成するために、脂肪族アルファオレフィンを含む供給流を、支持されたアルカリ金属またはアルカリ金属複合体触媒と反応させる工程を含み、支持体は、第1列金属と、第3列金属、第4列金属、またはランタニドのうちの少なくとも1つとを含む混合金属酸化物を含み、触媒は50重量％未満の金属炭酸塩を有する。
態様2は、アルカリ金属がナトリウム（Na）、カリウム（K）、セシウム（Cs）、またはそれらの複合体もしくは混合物である、態様1記載の方法である。
態様3は、アルカリ金属がKであるか、またはアルカリ金属複合体がNaKである、態様2記載の方法である。
態様4は、第3列金属酸化物がスカンジウム（Sc）またはイットリウム（Y）、好ましくはYを含む、態様1〜3のいずれか1つに記載の方法である。
態様5は、第4列金属酸化物がチタン（Ti）、ジルコニウム（Zr）、ハフニウム（Hf）、またはそれらの組み合わせ、好ましくはZrを含む、態様1〜4のいずれか1つに記載の方法である。
態様6は、ランタニド酸化物がランタン（La）、セリウム（Ce）、プロメチウム（Pm）、またはプラセオジム（Pr）、好ましくはLaを含む、態様1〜5のいずれか1つに記載の方法である。
態様7は、第1列金属酸化物がNa、K、またはCs、より好ましくはKを含む、態様1〜6のいずれか1つに記載の方法である。
態様8は、触媒が0.1〜10重量％、好ましくは1〜9重量％、より好ましくは3〜8重量％のアルカリ金属を含む、態様1〜7のいずれか1つに記載の方法である。
態様9は、触媒がイットリウム酸ナトリウム、ジルコン酸カリウム、またはそれらの混合物上に支持されたK金属である、態様2〜8のいずれか1つに記載の方法である。
態様10は、触媒がイットリウム酸ナトリウム、ジルコン酸カリウム、またはそれらの混合物上に支持されたNaK金属複合体である、態様2〜8のいずれか1つに記載の方法である。
態様11は、支持体がマクロポーラス、メソポーラス、もしくはミクロポーラス、またはそれらの組み合わせである、態様1〜10のいずれか1つに記載の方法である。
態様12は、触媒が100〜600ミクロンの平均粒子直径、0.03〜0.30mL/gの平均細孔容積、またはその両方を有する、態様1〜11のいずれか1つに記載の方法である。
態様13は、脂肪族アルファオレフィンが、1〜5、好ましくは2〜4、より好ましくは3である炭素数を有する、態様1〜12のいずれか1つに記載の方法である。
態様14は、供給流がプロピレンを含む、態様1〜13のいずれか1つに記載の方法である。
態様15は、供給流がエチレン、飽和炭化水素、またはその両方をさらに含む、態様14記載の方法である。
態様16は、分岐脂肪族アルケンが、4〜10、好ましくは4〜8、より好ましくは6である炭素数、より好ましくは4-メチル-1-プロペンを有する、態様1〜15のいずれか1つに記載の方法である。
態様17は、反応圧力が5MPa〜10MPaである、反応温度が120〜200℃、より好ましくは140〜170℃である、もしくはその両方である、または液空間速度が0.1〜2h-1である、態様1〜16のいずれか1つに記載の方法である。
態様18は、反応が加圧反応器を含む反応システムで実行される、態様17記載の方法である。
態様19は、反応システムが2〜5つの反応器を並列に含み、2〜5つの反応器のうちの少なくとも2つが異なる触媒活性レベルを有する触媒を有し、2〜5つの反応器のうちの少なくとも1つが再生モードである、態様18記載の方法である。
態様20は、反応システムが、直列の第1の反応器および第2の反応器と、第1の反応器の下流かつ第2の反応器の上流の分離塔とを含み、この分離塔が、第2の反応器の入口流を生成するために分岐脂肪族アルケンおよびその異性体を第1の反応器の流出物から取り出すように構成されている、態様18記載の方法である。
態様21は、触媒がジルコン酸ナトリウム上のカリウム金属またはNaK複合体であり、分岐脂肪族アルケンの選択性が6時間後に少なくとも60％である、態様17〜20のいずれか記載の方法である。
態様22は、触媒がジルコン酸カリウム上のNaK複合体であり、メチルペンテンに対する4-メチル-1-ペンテンの比率が少なくとも93％である、態様21記載の方法である。
態様23は、分岐脂肪族アルケンを生成するための触媒である。この触媒は、第1列金属と、第3列金属、第4列金属、ランタニドのうちの少なくとも1つとの混合金属酸化物を含む金属酸化物支持体上のカリウム（K）金属またはNaK金属複合体を含み、この触媒は、50重量％未満の金属炭酸塩を有する。
【００６３】
本出願の態様およびそれらの利点が詳細に説明されてきたが、添付の特許請求の範囲によって定義される態様の精神および範囲から逸脱することなく、様々な変更、置換および代替を本明細書で行うことができることを理解されたい。さらに、本出願の範囲は、明細書に記載されているプロセス、機械、製造、物質の組成、手段、方法、および段階の特定の態様に限定されることを意図しない。当業者であれば、上記の開示から、本明細書に記載の対応する態様と実質的に同じ機能を実行するか、または実質的に同じ結果を達成する、現在存在するまたは後に開発される、プロセス、機械、製造、物質の組成、手段、方法、または段階が利用され得ることが容易に理解されよう。したがって、添付の特許請求の範囲は、そのようなプロセス、機械、製造、物質の組成、手段、方法、または段階をその範囲内に含むことを意図している。
【００６４】
【表５】
2021532078.tif 000009
【図１Ａ】
2021532078.tif 000011
【図１Ｂ】
2021532078.tif 000012
【図１Ｃ】
2021532078.tif 000013
【図２】
2021532078.tif 000014
【図３】
2021532078.tif 000015
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
分岐脂肪族アルケンを生成するために、脂肪族アルファオレフィンを含む供給流を、支持されたアルカリ金属またはアルカリ金属複合体触媒と反応させる工程を含む、分岐脂肪族アルケンを生成する方法であって、
支持体が第1列金属と、第3列金属、第4列金属、またはランタニドのうちの少なくとも1つとを含む混合金属酸化物を含み、該触媒が50重量％未満の金属炭酸塩を有し、
該反応が、加圧反応器を含む反応システムで実行され、
該反応システムが2〜5つの反応器を並列に含むか、または
該反応システムが、直列の第1の反応器および第2の反応器と、該第1の反応器の下流かつ該第2の反応器の上流の分離塔とを含む、前記方法。
【請求項２】
前記アルカリ金属が、ナトリウム（Na）、カリウム（K）、セシウム（Cs）、またはそれらの複合体もしくは混合物である、請求項1記載の方法。
【請求項３】
前記アルカリ金属がKであるか、または前記アルカリ金属複合体がNaKである、請求項2記載の方法。
【請求項４】
前記第3列金属酸化物が、スカンジウム（Sc）またはイットリウム（Y）、好ましくはYを含む、請求項1〜3のいずれか一項記載の方法。
【請求項５】
前記第4列金属酸化物が、チタン（Ti）、ジルコニウム（Zr）、ハフニウム（Hf）、またはそれらの組み合わせ、好ましくはZrを含む、請求項1〜4のいずれか一項記載の方法。
【請求項６】
前記ランタニド酸化物が、ランタン（La）、セリウム（Ce）、プロメチウム（Pm）、またはプラセオジム（Pr）、好ましくはLaを含む、請求項1〜5のいずれか一項記載の方法。
【請求項７】
前記第1列金属酸化物が、Na、K、またはCs、より好ましくはKを含む、請求項1〜6のいずれか一項記載の方法。
【請求項８】
触媒が、0.1〜10重量％、好ましくは1〜9重量％、より好ましくは3〜8重量％のアルカリ金属を含む、請求項1〜7のいずれか一項記載の方法。
【請求項９】
前記触媒が、イットリウム酸ナトリウム、ジルコン酸カリウム、またはそれらの混合物上に支持されたK金属である、請求項2〜8のいずれか一項記載の方法。
【請求項１０】
前記触媒が、イットリウム酸ナトリウム、ジルコン酸カリウム、またはそれらの混合物上に支持されたNaK金属複合体である、請求項2〜8のいずれか一項記載の方法。
【請求項１１】
前記支持体が、マクロポーラス、メソポーラス、もしくはミクロポーラス、またはそれらの組み合わせである、請求項1〜10のいずれか一項記載の方法。
【請求項１２】
前記触媒が、100〜600ミクロンの平均粒子直径、0.03〜0.30mL/gの平均細孔容積、またはその両方を有する、請求項1〜11のいずれか一項記載の方法。
【請求項１３】
前記脂肪族アルファオレフィンが、1〜5、好ましくは2〜4、より好ましくは3である炭素数を有する、請求項1〜12のいずれか一項記載の方法。
【請求項１４】
前記供給流がプロピレンを含む、請求項1〜13のいずれか一項記載の方法。
【請求項１５】
前記供給流が、エチレン、飽和炭化水素、またはその両方をさらに含む、請求項14記載の方法。
【請求項１６】
前記分岐脂肪族アルケンが、4〜10、好ましくは4〜8、より好ましくは6である炭素数、より好ましくは4-メチル-1-プロペンを有する、請求項1〜15のいずれか一項記載の方法。
【請求項１７】
前記支持体が、炭酸水素塩または金属の炭酸塩を含み、炭酸塩の量が49重量％もしくは0.1重量％と等しい、または49重量％および0.0重量％の間である、請求項1〜16のいずれか一項記載の方法。
【請求項１８】
前記反応が、加圧反応器を含む反応システムで実行される、請求項1記載の方法。
【請求項１９】
並列の該2〜5つの反応器のうちの少なくとも2つが異なる触媒活性レベルを有する触媒を有し、該2〜5つの反応器のうちの少なくとも1つが再生モードである、請求項18記載の方法。
【請求項２０】
前記分離塔が、前記第2の反応器の入口流を生成するために前記分岐脂肪族アルケンおよびその異性体を前記第1の反応器の流出物から取り出すように構成されている、請求項1記載の方法。
【請求項２１】
第1列金属と、第3列金属、第4列金属、ランタニドのうちの少なくとも1つとの混合金属酸化物を含む金属酸化物支持体上のカリウム（K）金属またはNaK金属複合体を含み、0.1重量％から50重量％未満の金属炭酸塩を有する、前記触媒。
【請求項２２】
0.1から50重量％未満の金属炭酸塩を有する、請求項21記載の触媒。
【請求項２３】
49重量％、40重量％、30重量％、20重量％、10重量％、5重量％、1重量％、0.5重量％、もしくは0.1重量％と等しい、または49重量％、40重量％、30重量％、20重量％、10重量％、5重量％、1重量％、0.5重量％、および0.1重量％の間の金属炭酸塩を含む、請求項21記載の触媒。
【国際調査報告】
2021532078.tif 000016
2021532078.tif 000017
2021532078.tif 000018